(57)【要約】【課題】金属層を有する加飾フィルムであって、深み感のある外観を有する加飾フィルムを提供する。【解決手段】印刷層Ｐが設けられた基板Ｓと、印刷層Ｐの下面側に設けられたホログラム層Ｈと、を有し、基板Ｓは、可視光透過率が１０％以上６５％以下となる部分を含み、ｘｙｚ色度図における座標が０．２≦ｘ≦０．４、０．２≦ｙ≦０．４である。【選択図】図１
2020104467.tif 000002
【特許請求の範囲】
【請求項１】
印刷層が設けられた基板と、
前記印刷層の下面側に設けられたホログラム層と、を有し、
前記基板は、可視光透過率が１０％以上６５％以下となる部分を含み、ｘｙｚ色度図における座標が０．２≦ｘ≦０．４、０．２≦ｙ≦０．４である加飾フィルム。
【請求項２】
前記基板は、ｘｙｚ色度図における座標が０．２≦ｘ≦０．３、０．２≦ｙ≦０．３である請求項１記載の加飾フィルム。
【請求項３】
前記基板は、ｘｙｚ色度図における座標が０．３≦ｘ≦０．４、０．３≦ｙ≦０．４である請求項１記載の加飾フィルム。
【請求項４】
前記印刷層が模様を有する請求項１〜３いずれか一項記載の加飾フィルム。
【請求項５】
前記ホログラム層が模様を有する請求項１〜４いずれか一項記載の加飾フィルム。
【請求項６】
前記ホログラム層が、網点状に配置された複数の金属点により形成され、隣接する金属点間の間隔は０．１ｍｍ以上である請求項１〜５いずれか一項記載の加飾フィルム。
【発明の詳細な説明】
【技術分野】
【０００１】
本発明の実施形態は、例えば樹脂成型品等の加飾に用いられる、加飾フィルムに関する。
【背景技術】
【０００２】
従来、基材の一方の面に金属層を有する加飾フィルムを用いて、樹脂成型品の表面加飾が行われている。このような加飾フィルムによる表面加飾は、二輪車や四輪車の外装および内装においても用いられている。加飾フィルムは、フィルムインサート成形やインモールド成形により、金型内において樹脂成型品と一体成形される。従って、加飾フィルムに対しても、加熱および加圧が行われ、樹脂成型品は加飾フィルムを含めて金型に沿った形状に成形される。
【先行技術文献】
【特許文献】
【０００３】
【特許文献１】特開２０１４−１５６００８号公報
【発明の概要】
【発明が解決しようとする課題】
【０００４】
従来の加飾フィルムとしては、基材にアルミニウムやクロムなどが蒸着されたものが一般的である。このような加飾フィルムでは、蒸着された金属層の質感が、加飾フィルムの外観となるように加飾フィルムが形成されることが多かった。たとえば、樹脂成型品の表面に加飾フィルムを一体化した際に、樹脂成型品が金属そのものでコーティングされているかのような外観を得ることが重要であった。そのため、従来の金属層を有する加飾フィルムは、金属と同程度に輝度が高く、明るい印象を与えるものが多かった。しかし、金属層を有する加飾フィルムについて、単に金属を再現するものではないデザイン性に富んだ加飾フィルムを開発することで、例えば樹脂成型品の加飾性を向上させたいという要望があった。
【０００５】
本発明は、上記のような問題点を解決するために提案されたものである。本発明の目的は、金属層を有する加飾フィルムであって、深み感のある外観を有する加飾フィルムを提供することである。
【課題を解決するための手段】
【０００６】
本発明の実施形態に係る加飾フィルムは、次の構成を有する。
（１）印刷層が設けられた基板と、前記印刷層の下面側に設けられたホログラム層と、を有し、前記基板は、可視光透過率が１０％以上６５％以下となる部分を含み、ｘｙｚ色度図における座標が０．２≦ｘ≦０．４、０．２≦ｙ≦０．４である。
【０００７】
（２）前記基板は、ｘｙｚ色度図における座標が０．２≦ｘ≦０．３、０．２≦ｙ≦０．３であっても良い。
（３）前記基板は、ｘｙｚ色度図における座標が０．３≦ｘ≦０．４、０．３≦ｙ≦０．３であっても良い。
【０００８】
（４）前記印刷層が模様を有していても良い。
（５）前記ホログラム層が模様を有していても良い。
（６）前記ホログラム層が、網点状に配置された複数の金属点により形成され、隣接する金属点間の間隔は０．１ｍｍ以上であっても良い。
【発明の効果】
【０００９】
本発明によれば、金属層を有する加飾フィルムであって、深み感のある外観を有する加飾フィルムを提供することができる。
【図面の簡単な説明】
【００１０】
【図１】本発明の実施形態に係る加飾フィルムの断面図である。
【図２】ホログラム層の金属点を説明するための説明図である。
【図３】本発明の実施形態に係る加飾フィルムの製造方法を説明するための図である。
【図４】本発明の実施形態に係る加飾フィルムの正面図である。
【図５】実施例の反射スペクトルを用いて色彩計算を行った結果をプロットしたｘｙ色度図である。
【図６】実施例および比較例の反射スペクトルを用いて色彩計算を行った結果をプロットしたｘｙ色度図である。
【図７】実施例の反射スペクトルを用いて色彩計算を行った結果をプロットしたｘｙ色度図である。
【図８】実施例にホログラム層を設けたフィルムと、ホログラム層を設けていないフィルムについて角度可変反射スペクトルを測定した結果を示す反射スペクトルである。
【図９】実施例１の角度可変反射スペクトルを用いて色彩計算を行った結果をプロットしたｘｙ色度図である。
【図１０】実施例２の角度可変反射スペクトルを用いて色彩計算を行った結果をプロットしたｘｙ色度図である。
【図１１】実施例３の角度可変反射スペクトルを用いて色彩計算を行った結果をプロットしたｘｙ色度図である。
【図１２】他の実施形態に係る加飾フィルムの断面図である。
【発明を実施するための形態】
【００１１】
［１．構成］
以下、本発明の実施形態に係る加飾フィルムＦについて図面を参照しつつ説明する。図１に示す通り、加飾フィルムＦは、印刷層Ｐが設けられた基板Ｓと、印刷層Ｐの下面側に設けられたホログラム層Ｈと、を有する。
【００１２】
（基板）
基板Ｓは、フィルム状の基材である。基板Ｓとしては、透明な基材を用いることが好ましい。基板Ｓは、アクリル樹脂、ウレタン樹脂、ポリカーボネイト（ＰＣ）、ポリビニルアルコール（ＰＶＡ）、ポリエチレンテレフタレート（ＰＥＴ）、ポリプロピレン（ＰＰ）、ポリスチレン（ＰＳ）、ポリ塩化ビニル（ＰＶＣ）等のビニル系ポリマーを用いて形成したフィルムとすることができる。他にも、ポリエステル、ポリアミド等の線状ポリマーや、フッ素樹脂、ＡＢＳ樹脂、ＣＯＰ樹脂等をフィルム状に形成して用いても良い。基板Ｓは、これらの材料の少なくともひとつを用いて形成されたフィルムである。基板Ｓは、単層のフィルムであっても良く、複数の材料を用いて形成された複数の層により構成されていても良い。
【００１３】
基板Ｓは、可視光に対して透過性を有する透明基板とすることができる。ただし、全ての可視光の波長に対して均一な透過率を有している必要はなく、所定の可視光を吸収しても良い。すなわち、色付きの透明フィルムを基板Ｓとして用いても良い。透明とは、例えば文字等が記載された紙の上に基板Ｓを載置した際に、紙に記載された文字が視認可能に透ける程度の透明度を示す。
【００１４】
加飾フィルムＦは、複数の製造方法により製造することができる。製造方法において、加熱工程を含む場合には、耐熱性を有するフィルムを用いることが好ましい。また、フィルムインサート成形やインモールド成形を用いて、加飾フィルムＦを樹脂成型品と一体成形する場合には、基板Ｓは熱可塑性を有するフィルムとする。
【００１５】
基板Ｓの厚みは、特に限定しないが１０〜５００μｍとするとよい。また、フィルムインサート成形やインモールド成形を用いて、加飾フィルムＦを樹脂成型品と一体成形する場合には、加工性を考慮して、基板Ｓの厚みを１００〜５００μｍとすることが好ましい。
【００１６】
（印刷層）
基板Ｓの一方の面には、印刷層Ｐが設けられている。印刷層Ｐは、インク等が印刷された層である。印刷層は、同一色のインクが一面に印刷されていても良いが、模様を有していると好ましい。模様は、色合いの濃淡により形成される模様が好ましい。このような模様の例としては、木目、石目、アニマル柄、幾何学模様などとすると良い。また、模様は、たとえば同一色で一面に印刷が施されている場合において、一部に、例えば点状に、印刷を施さないことにより形成しても良い。また、印刷層Ｐを基板Ｓの一部において設けても良い。印刷層Ｐに用いられるインクとしては、インクジェット印刷、スクリーン印刷、オフセット印刷、グラビア印刷、フレキソ印刷、サーマルプリンタ等を用いたデジタル印刷等の各種印刷法に用いられるインクが挙げられる。
【００１７】
以上のような印刷層Ｐを有する基板Ｓは、以下に示す特性を有する。まず、ＪＩＳＺ８７２２に従い算出した、基板Ｓの波長３８０〜７８０ｎｍにおける可視光透過率は、１０％以上６５％以下となる部分を含む。可視光透過率を１０％未満とすると、ホログラム層Ｈが視認できず好ましくない。可視光透過率を１０〜６５％とすると、基板Ｓの一面に設けられるホログラム層Ｈの光沢感が視認できるが、ホログラムそのものの質感が抑えられ、加飾フィルムＦが深みのある金属感を有する。一方、可視光透過率が６５％を超える場合、基板Ｓの一面に設けられるホログラム層Ｈの金属光沢が過度に視認可能となり、ホログラムそのものの質感が露呈し、好ましくない。
【００１８】
上述の通り、印刷層Ｐは模様を有していても良い。したがって、例えば印刷層Ｐが茶色の木目柄を有する場合、印刷層Ｐは、茶色の濃淡を有することになる。この濃淡のうち、淡い茶色の部分では、可視光透過率が６５％以上となることがある。ただし、例えば５×５ｃｍの加飾フィルムＦとした場合、可視光透過率が６５％超となる領域の割合が、全体の５０％以下となるように調整される。透過率が６５％超となる面積の割合が５０％より大きくなると、ホログラム層Ｈの金属光沢が過度に視認可能となり、好ましくない。
【００１９】
同様に、濃い茶色の部分では、可視光透過率が１０％未満となることがある。ただし、例えば５×５ｃｍの加飾フィルムＦとした場合、可視光透過率１０％未満となる領域の割合が、全体の８０％以下となるように調整される。透過率が１０％未満となる面積の割合が８０％より大きくなると、ホログラム層Ｈが視認できる割合が低減し、高級感を与えることができない。
【００２０】
また、印刷層Ｐを有する基板Ｓの色は、ＣＩＥ（国際照明委員会）が定めたＸＹＺ表色系（ＣＩＥ  １９３１  表色系）のｘｙ色度図において、座標の位置が０．２≦ｘ≦０．４、０．２≦ｙ≦０．４となるように調整されている。すなわち、基板の色は、低彩度な色とすることが好ましい。より具体的には、基板Ｓの色は、座標の位置が０．２≦ｘ≦０．３、０．２≦ｙ≦０．３、または、０．３≦ｘ≦０．４、０．３≦ｙ≦０．４となるように調整されている。すなわち、基板Ｓの色は、低彩度かつ青みを含む色、または、低彩度かつ黄みと赤みを含む色と解釈することができる。
【００２１】
低彩度かつ青みを含む色としては、座標の位置が、０．２≦ｘ≦０．３、０．２５≦ｙ≦０．２８となるとさらに好ましい。この座標位置の色は、より青みが増すため、深みのある色を再現することができる。また、低彩度かつ黄みと赤みを含む色としては、座標の位置が、０．３≦ｘ≦０．４、０．３≦ｙ≦０．３６となるとさらに好ましい。この座標位置の色は、より黄みが減少するため、深みのある色を再現することができる。基板Ｓの色をこのように調整することで、ホログラム層Ｈが設けられた場合、深み感のある加飾フィルムＦとなる。
【００２２】
以上のような、基板Ｓの透過率および色は、有色の基板Ｓに印刷層Ｐを設けて調整しても良く、透明な基板Ｓに印刷層Ｐを設けて調整しても良い。
【００２３】
（ホログラム層）
また、印刷層Ｐの下面側には、ホログラム層Ｈが設けられている。印刷層Ｐの下面側とは、視認者が加飾フィルムＦを視認する側を上面とした場合、その反対側である。すなわち、視認者側からは、印刷層Ｐ、ホログラム層Ｈの順に積層されていることとなる。ただし、ホログラム層Ｈは印刷層Ｐに直接的に積層されている必要はなく、ホログラム層Ｈと印刷層Ｐの間に基板Ｓが設けられていても良い。ホログラム層Ｈは、角度依存性を有する。角度依存性とは、入射光の入射角を固定とし、受光角を可変とした場合、受光角により得られる反射光が異なる特性を示す。同様に、角度依存性とは、入射光の入射角を可変とし、受光角を固定とした場合においても、入射角により得られる反射光が異なる特性を示す。
【００２４】
図１の例では、基板Ｓの一方の面に印刷層Ｐが設けられ、印刷層Ｐにホログラム層Ｈが設けられている例を図示している。ただし、基板Ｓの一方の面に印刷層Ｐが設けられ、基板Ｓの他方の面にホログラム層Ｈが設けられる構成としてもよい。また、ホログラム層Ｈは、模様やパターンを有していても良い。
【００２５】
ホログラム層Ｈは、凹凸層と金属蒸着層を含む。凹凸層は、熱可塑性樹脂、熱硬化性樹脂、紫外線硬化型樹脂、電子線硬化型樹脂等の樹脂層に、エンボス加工により微細な凹凸が形成された層である。金属蒸着層は、凹凸層上に形成された、所望の金属が蒸着された層である。
【００２６】
金属蒸着層の材質としては、アルミニウム、クロム、スズ、ニッケル、インジウム、珪素、銅、銀、金、チタン、ステンレス、真鍮、酸化スズ、酸化インジウム、酸化ケイ素、硫化亜鉛等がある。金属蒸着層の厚みは５０〜１２００Åの範囲とすると良い。５０Å未満では、金属光沢がほとんど発現せずホログラムとすることができない。また、１２００Åを越える厚みでは、ひび割れが発生しやすくなる。
【００２７】
また、ホログラム層Ｈにおける金属蒸着層は、一連の金属膜である必要はない。すなわち、図２に示す通り、複数の金属点Ｍが網点状に配置されていても良い。網点状とは、金属点Ｍが規則的に並ぶように配置されていることを表す。また、加飾フィルムＦにおいて、隣接する金属点Ｍ間の間隔は０．１ｍｍ以上である。
【００２８】
規則的に並ぶ態様としては、同一形状およびサイズの金属点Ｍが等間隔に配置されている状態を含む。他にも、例えば大小の金属点Ｍが交互に配置されている場合や、一列ごとに金属点Ｍの大きさが徐々に減少していく場合等、所定の規則をもって配置されている場合も規則的に含まれる。また、金属点Ｍ間の間隔を、規則的に異ならせて金属点Ｍを配置する場合も、金属点Ｍが規則的に並ぶ態様に含まれる。
【００２９】
図２（ａ）〜（ｃ）は、網点状に配置される金属点Ｍの配置パターンを示す説明図である。図２は、金属点Ｍの配置パターンのみを説明することを目的とするものである。そのため、基板Ｓの図示を省略し、配置パターンの説明に必要となる最小限の金属点Ｍのみを図示している。
【００３０】
金属点Ｍは、基板Ｓの一面に、網点状に配置されている。本実施形態では、網点状とは、基板Ｓに形成された複数の金属点Ｍの全てについて、金属点Ｍの形状およびサイズが同一であり、各金属点Ｍの間の間隔が等間隔で規則的に配置される場合を例に説明する。図２（ａ）および（ｂ）の左側の図に示す通り、複数の金属点Ｍは、格子状の間隔が形成されるように整列して規則的に配置されていても良い。また、図２（ａ）および（ｂ）の右側の図に示す通り、複数の金属点Ｍは、隣接する２つの金属点Ｍが形成する間隔を臨むように他列の金属点Ｍが設けられ、Ｔ状の間隔が複数形成されるように規則的に配置されていても良い。
【００３１】
また、図２（ｃ）に示す通り、三角形の金属点Ｍを網点状に配置するには、金属点Ｍの辺に対向するように、他の金属点Ｍの一辺を配置して同列上に金属点Ｍを配置すればよい。そして、図２（ｃ）の左側の図に示す通り、ある列の三角形の金属点Ｍが、他の列の三角形の金属点Ｍと対象になるように、列ごとに金属点Ｍの向きを反転させて交互に配置しても良い。また、図２（ｃ）の右側の図に示す通り、すべての列において金属点Ｍの向きが同一となるように配置しても良い。なお、上記図（ａ）〜（ｃ）は、ホットスタンプ方式で一度に形成した金属点Ｍを示す。ホットスタンプ方式で連続的にスタンプを行うと、各スタンプの間に隙間が生じる場合がある。例えば一部においてこのような隙間が生じていたとしても、一度に形成される金属点Ｍが規則的に配置される場合には、金属点が不規則に形成されていることにはならない。
【００３２】
金属点Ｍの形状としては、円形や、矩形および三角形等の多角形があるが、これに限定されない。また、このような形状の金属点を同心円上に複数配置して、一つの金属点Ｍを形成しても良い。例えば星形やハート型などの金属点Ｍとすることで、加飾フィルムＦを遠くで見た場合と、近くで見た場合の印象に変化を与えることができ、意匠性が向上する。
【００３３】
金属点Ｍは、０．０５ｍｍ以上５．０ｍｍ以下、より好ましくは０．１ｍｍ以上３ｍｍ以下とする。例えば、真円状の金属点Ｍを形成する場合には、金属点Ｍの直径を上記数値範囲とする。多角形の金属点Ｍを形成する場合には、金属点Ｍの形状が有する最大辺の長さを０．０５ｍｍ以上５．０ｍｍ以下とすればよい。
【００３４】
製造可能な金属点Ｍの最小サイズは０．０５ｍｍであるが、製造容易性を考慮すると０．１ｍｍ以上であることが好ましい。また、金属点Ｍを０．１ｍｍ以上とすることで、金属の質感をより再現できて良い。また、金属点Ｍの大きさが５ｍｍを超えると、例えば金属点Ｍをアルミニウムで形成した場合加工の際に金属点Ｍにクラックが生じ、金属点Ｍの質感が変化する可能性がある。従って、金属点Ｍは、５ｍｍ以下、より好ましくは３ｍｍ以下とすることで、金属点Ｍの質感の変化を抑制することができる。
【００３５】
各金属点Ｍの間の間隔は、０．１ｍｍ以上３ｍｍ以下、より好ましくは０．１ｍｍ以上１ｍｍ以下とする。ここで、例えば複数の金属点が０．１ｍｍ未満の狭い間隔で形成されている加飾フィルムの表面は、基板Ｓの一面に金属箔が形成されている加飾フィルムと同様に、金属そのものと同様の質感を有する。一方、本実施形態において、金属点Ｍの間隔を０．１ｍｍ以上、より好ましくは０．２ｍｍ以上することで、金属点Ｍの間隔が視認可能となり意匠性が向上する。
【００３６】
ただし、間隔が３ｍｍを超えると、基板Ｓの露出部分が多くなり、基板Ｓ上に金属点Ｍがまばらに配置されているような印象を与える可能性がある。また、金属点Ｍのサイズが１ｍｍを超える場合には、金属点Ｍの間の間隔は１ｍｍ以下とすることが好ましい。金属点Ｍのサイズと間隔がともに１ｍｍを超えると、金属点Ｍがまばらに配置されているような印象を与えるからである。
【００３７】
以上の通り、加飾フィルムＦは、印刷層Ｐが設けられた基板Ｓと、ホログラム層Ｈとを有する。これに加え、加飾フィルムＦは、加飾フィルムに適用される周知の層を含んでいてよい。たとえば、ホログラム層Ｈにおいて、基板Ｓが設けられた他方の面に第２の基板が設けられていても良い。第２の基板は、基板Ｓと同じ基板や、紙とすることができる。また、紙などの基板にホログラム層Ｈを設け、ホログラム層Ｈの上面に印刷層Ｐを形成することで、基板Ｓを有しない加飾フィルムＦとすることも可能である。
【００３８】
［２．加飾フィルムの製造方法］
以上のような本実施形態の加飾フィルムＦの製造方法としては、以下の２つがある。
（１）ホットスタンプ法
（２）ラミネート法
以下、各製造方法について、個別に説明する。なお、以下の説明では、予め印刷層Ｐが設けられた基板Ｓに対して、ホログラム層Ｈを設ける方法について説明する。
【００３９】
なお、上記２つの製造方法を記載する理由としては、より簡易的な方法で加飾フィルムＦを製造できる利点があるからである。すなわち、予め製造された基材と転写箔を合わせるだけで加飾フィルムＦが製造可能であり、複雑な製造設備を必要としない。ただし、加飾フィルムＦの製造方法は上記に限定されるものではなく、コールドスタンプ法、シーライト式蒸着法、パスター式蒸着法を用いても良い。また、印刷層Ｐが設けられた基板Ｓに対し、直接凹凸層と金属蒸着層を設け、加飾フィルムＦを製造しても良い。
【００４０】
（１）ホットスタンプ法
ホットスタンプ法による加飾フィルムＦの製造方法は、以下の工程を含む。
（ａ）基板Ｓの上に、転写箔１１を載置する載置工程。
（ｂ）転写箔１１が載置された基板Ｓを、版を用いて加熱および加圧するホットスタンピング工程。
【００４１】
（ａ）載置工程
図３（ａ）に示す通り、載置工程では、基板Ｓの上に、転写箔１１を載置する。後述のホットスタンピング工程において、基板Ｓと基板Ｓを押圧する版との間に空気が残ると、基板Ｓの真ん中部分で箔の転写が不良となりピンホールが生じる可能性がある。従って、上下動式の版を用いた場合には、ピンホールが生じないように基板Ｓの大きさを調整する必要がある。
【００４２】
転写箔１１は、予め所望の金属が蒸着されたホットスタンピング用の転写箔である。具体的には、転写箔１１は、少なくとも、フィルム層１ａ、離型層、ホログラム層Ｈ、および接着層を有する転写箔である。フィルム層１ａは、転写箔１１のベースとなるフィルムであり、例えばポリエステルフィルムを用いることができる。フィルム層１ａは、基板Ｓに転写されずに剥離される層である。
【００４３】
離型層は、フィルム層１ａ上に、アクリル系樹脂やセルロース系樹脂を用いて形成された層である。離型層により、フィルム層１ａはホログラム層Ｈから剥離される。なお、離型層はフィルム層１ａとともに剥離されても良いし、ホログラム層Ｈとともに基板Ｓに転写されても良い。
【００４４】
ホログラム層Ｈは、凹凸層と金属蒸着層を含み構成され、離型層上に形成される。凹凸層は、熱可塑性樹脂、熱硬化性樹脂、紫外線硬化型樹脂、電子線硬化型樹脂等の樹脂層に、エンボス加工により微細な凹凸が形成された層である。金属蒸着層は、凹凸層上に形成された、所望の金属が蒸着された層である。金属蒸着層は、真空蒸着法やスパッタリング法のほか無電解メッキ法や電解メッキ法等により形成することができる。
【００４５】
接着層は、ホログラム層Ｈ上に、例えばアクリルやＰＥＴを用いて形成された、基板Ｓに対する接着力を有する層である。なお、転写箔１１は、上記各層以外にも、必要に応じて印刷層や表面保護層等、ホットスタンピング用の転写箔に適用される周知の層を有していても良い。以上のような転写箔１１は、接着層が基板Ｓと対向するように載置される。
【００４６】
（ｂ）ホットスタンピング工程
図３（ｂ）に示す通り、ホットスタンピング工程では、転写箔１１が載置された基板Ｓを不図示の台上に配置し、金属製の版２００を用いて、上方から押圧する。版２００は、不図示の熱源に取り付けられているため、基板Ｓを加圧するとともに加熱する。版２００は、熱盤とともに上下動する構成としても良いし、ローラ式の版２００を加熱源に接続する構成としても良い。また、転写箔１１および基板Ｓの供給体は巻回体としても良く、所定の大きさに裁断した転写箔１１や基板Ｓとしても良い。
【００４７】
版２００に押圧されることにより、版２００の天面部分が、転写箔１１を介して基板Ｓに接する。そして、転写箔１１が版２００により加熱されると、転写箔１１が有する接着層が加熱され、基板Ｓに対する密着力を有する。そして、図３（ｃ）に示す通り、版２００を上方に移動し、転写箔１１を剥がすと、離型層を介してフィルム層１ａが剥離される。従って、基板Ｓの表面に、ホログラム層Ｈが形成される。
【００４８】
（２）ラミネート法
ラミネート法による加飾フィルムＦの製造方法は、以下の工程を含む。
（ａ）基板Ｓに、ホログラム層Ｈを有した別基板を張り合わせるラミネート工程
【００４９】
（ａ）ラミネート工程
ラミネート工程では、基板Ｓと、ホログラム層Ｈを有した別基板を張り合わせる。ホログラム層Ｈを有した別基板の基板としては、透明基板や紙を用いることができる。ホログラム層Ｈを有した別基板とは、予め所望の金属が蒸着されたラミネート用の基板である。具体的には、ホログラム層Ｈを有した別基板は、少なくとも、フィルム層、ホログラム層、および接着層を有する基板である。フィルム層は、ラミネート２のベースとなるフィルムであり、例えばポリエステルフィルムを用いることができる。
【００５０】
ホログラムＨ層は、凹凸層と金属蒸着層を含み構成され、離型層上に形成される。凹凸層は、熱可塑性樹脂、熱硬化性樹脂、紫外線硬化型樹脂、電子線硬化型樹脂等の樹脂層に、エンボス加工により微細な凹凸が形成された層である。金属蒸着層は、凹凸層上に形成された、所望の金属が蒸着された層である。金属蒸着層は、真空蒸着法やスパッタリング法のほか無電解メッキ法や電解メッキ法等により形成することができる。
【００５１】
接着層は、ホログラム層Ｈ上に、例えばアクリルやＰＥＴを用いて形成された、基板Ｓに対する接着力を有する層である。なお、ホログラム層Ｈを有した別基板は、上記各層以外にも、必要に応じて印刷層や表面保護層等、ホットスタンピング用の転写箔に適用される周知の層を有していても良い。以上のようなホログラム層Ｈを有した別基板は、接着層が基板Ｓと対向するように載置される。
【００５２】
ラミネート工程では、例えば巻回体から繰り出された基板Ｓとホログラム層Ｈを有した別基板を、対向する２つの加熱ローラ間で加熱および加圧することにより、接着層と基板Ｓを熱ラミネートする。なお、フィルム層とホログラム層Ｈのみを有する別基板と、基板をラミネートするものとし、接着層をホログラム層Ｈを有した別基板と基板の間に供給する工程としても良い。また、基板Ｓや別基板の供給体は巻回体に限らず、所定の大きさに裁断した基板Ｓや別基板としても良い。
【００５３】
［３．作用効果］
以上のような構成を有する本実施形態の加飾フィルムおよびその製造方法の作用効果を以下に説明する。
（１）印刷層Ｐが設けられた基板Ｓと、印刷層Ｐの下面側に設けられたホログラム層Ｈと、を有し、基板Ｓは、可視光透過率が１０％以上６５％以下となる部分を含み、ｘｙｚ色度図における座標が０．２≦ｘ≦０．４、０．２≦ｙ≦０．４である。
【００５４】
基板Ｓの可視光透過率およびｘｙｚ色度図における座標を上記のようにすることにより、低彩度な印刷層Ｐとホログラム層Ｈを有する加飾フィルムＦとなり、深み感のある外観をもたせることが可能となる。このような加飾フィルムＦの一例として、図４に、鉄錆色の木目調の印刷層Ｐが設けられた基板Ｓの一方の面に、模様を有するホログラム層が設けられた加飾フィルムを示す。白丸で囲む部分において、ホログラム層が視認可能となり、鉄錆色の木目に金属感が加わり深み感のある外観となっている。
【００５５】
しかも、ホログラム層が反射する光は、角度依存性を有する。通常であれば、印刷層Ｐを有する基板Ｓは、どの角度から見てもほぼ同一の外観を呈する。しかし、本実施形態の加飾フィルムＦでは、このような基板Ｓに対して角度依存性を付与することが可能となる。したがって、見る角度によって色彩が異なる加飾フィルムＦを提供することができる。
【００５６】
このような加飾フィルムＦは、例えば、樹脂成型品、住宅建材・キッチンなどの住宅設備の加飾に適用可能である。本実施形態の加飾フィルムＦにより加飾を行うことで、加飾対象物に深みのある金属感および高級感を与えることが可能となる。
【００５７】
（２）基板は、ｘｙｚ色度図における座標が０．２≦ｘ≦０．３、０．２≦ｙ≦０．３である
（３）基板は、ｘｙｚ色度図における座標が０．３≦ｘ≦０．４、０．３≦ｙ≦０．４である。
【００５８】
より具体的には、基板Ｓのｘｙｚ色度図における座標を上記のようにすることで、印刷層Ｐの色相が、低彩度かつ青みを含む色、または、低彩度かつ黄みを含む色、となる。このような印刷層Ｐとホログラム層Ｈの相乗効果により、深み感と高級感を兼ね備えた加飾フィルムＦとすることができる。
【００５９】
（４）印刷層が模様を有する。
（５）ホログラム層が模様を有する
【００６０】
印刷層Ｐが、例えば木目や石目等の模様を有することで、これらの模様とホログラム層Ｈが相まってさらに意匠性を向上させることができる。図４からも明らかな通り、濃淡を有する模様において、濃い部分ではホログラム層の透け感が抑えられ、淡い部分ではホログラムが視認可能となる。したがって、加飾フィルムＦの外観に多様なバリエーションを与えることができる。
【００６１】
さらに、ホログラム層Ｈにも模様を設けることで、ホログラム層Ｈ反射する光が多様化し、さらに意匠性が向上される。印刷層Ｐに模様を設けた場合には、印刷層Ｐの模様と、ホログラム層Ｈの模様により、１枚の加飾フィルムＦの外観が部分によって異なって見える。したがって、加飾フィルムＦの外観に多様なバリエーションを与えることができる。
【００６２】
（６）ホログラム層が、網点状に配置された複数の金属点により形成され、隣接する金属点間の間隔は０．１ｍｍ以上である。
【００６３】
ホログラム層Ｈを網点状に配置された金属点とすることにより、ホログラム層Ｈが半透明であるかのような印象を与えることができる。そのため、一連のホログラム層Ｈが形成された場合と比較して、基板Ｓを介して視認可能となるホログラム層の面積が減り、重厚感および高級感のある加飾フィルムＦとすることができる。また、ホログラム層Ｈの金属点そのものが視認可能となる場合には、加飾フィルムＦに金属点による模様が付与されることとなり、意匠性が向上する。
【実施例】
【００６４】
本発明を以下の実施例を用いて説明するが、本発明は以下の実施例に限定されない。
【００６５】
まず、ホログラム層が設けられたときに、深み感を与えることができる印刷層の色相を特定すべく、透明な基板上に印刷層が設けられたフィルムを下記の通り複数用意した。なお、以下では、説明を容易化するために色の名前を示すが、加飾フィルムは色の名前により限定されるものではない。
【００６６】
（実施例）
実施例１：鉄錆色
実施例２：紺鉄色
実施例３：灰色
実施例４：濃紺色
実施例５：薄藍色
実施例６：赤朽葉色
【００６７】
（比較例）
比較例１：ワインカラー
比較例２：翠色
比較例３：萌黄色
比較例４：紅紫色
【００６８】
（透過率および色度座標について）
上記実施例１〜３、比較例１について、それぞれ印刷層の透明度が低い色、中間の色、高い色のフィルムを作成した。透明度が低い色のフィルムは、下層としてホログラム層を配置したときに、少ないながらもホログラム層が透けて見えるフィルムである。透明度が中間の色は、下層としてホログラム層を配置したときに、ホログラム層が透けて見えるものの、深み感を与えることができるフィルムである。透明度が高い色は、下層としてホログラム層を配置したときに、ホログラム層が透けて見え、ホログラムそのものの質感が大きく露呈するフィルムである。
【００６９】
以上のフィルムについて、分光光度計を用いて波長３８０〜７８０ｎｍの透過率を測定した。測定したスペクトルから、可視光透過率を算出した結果を表１に示す。
【表１】
2020104467.tif 000003
【００７０】
表１からも明らかなとおり、基板の波長３８０〜７８０ｎｍにおける可視光透過率は、１０％以上６５％以下となる部分を含むことで、深み感および高級感のある加飾フィルムとなることが明らかになった。いずれの色においても、透明度の高いフィルムでは、可視光透過率が６５％を上回っている。すなわち、透過率を１０％以上とした場合、ホログラム層が視認可能となることが分かった。また、透過率が６５％を超える場合、基板Ｓの一面に設けられるホログラム層Ｈの金属光沢が過度に視認可能となり、ホログラムそのものの質感が露呈することが明らかとなった。
【００７１】
次に、同じフィルムについて、光光度計を用いて波長３８０〜７８０ｎｍの拡散反射率を測定した。測定は、積分球ユニットを用いて行った。測定した反射スペクトルを用いて、色彩計算プログラム（ＪＩＳ  Ｚ  ８７２２に準拠）により、光源Ｄ６５及び視野２°におけるＸＹＺ表色系の座標を算出した。計算結果を、以下の表２に示す。また、ＣＩＥ（国際照明委員会）が定めたＸＹＺ表色系（ＣＩＥ  １９３１  表色系）のｘｙ色度図に計算結果をプロットしたものを図５に示す。
【表２】
2020104467.tif 000004
【００７２】
表２および図５から明らかなとおり、実施例１〜３のフィルムでは、透明度の高低にかかわらず、座標の位置が０．２≦ｘ≦０．４、０．２≦ｙ≦０．４の範囲に収まっている。ただし、比較例１のフィルムでは、透明度の低いフィルムのみ、ｘの座標が０．４を超えている。透明度の高いフィルムでは、彩度が低くなることから、座標の位置が０．２≦ｘ≦０．４、０．２≦ｙ≦０．４の範囲に収まる可能性が高くなると考えられた。
【００７３】
そこで、実施例１〜６および比較例１〜４について、透過率６５％未満となるサンプルを用意し、分光光度計を用いて波長３８０〜７８０ｎｍの透過率および拡散反射率を測定した。拡散反射率の測定は、積分球ユニットを用いて行った。測定した透過スペクトルから、可視光透過率を算出した。また、測定した反射スペクトルを用いて、色彩計算プログラム（ＪＩＳ  Ｚ  ８７２２に準拠）により、光源Ｄ６５及び視野２°におけるＸＹＺ表色系の座標を算出した。可視光透過率とＸＹＺ表色系の座標を表３に示す。また、ＣＩＥ（国際照明委員会）が定めたＸＹＺ表色系（ＣＩＥ  １９３１  表色系）のｘｙ色度図に計算結果をプロットしたものを図６に示す。
【表３】
2020104467.tif 000005
【００７４】
表３および図６からも明らかなとおり、実施例１〜６のフィルムでは、座標の位置が０．２≦ｘ≦０．４、０．２≦ｙ≦０．４の範囲に収まっており、低彩度の色であることが分かった。また、実施例１〜６のフィルムは、座標の位置が０．２≦ｘ≦０．３、０．２≦ｙ≦０．３、または、０．３≦ｘ≦０．４、０．３≦ｙ≦０．４の範囲となることが分かった。ホログラム層と重ねられたときに深み感や高級感を付与できる印刷層の色は、低彩度かつ青みを含む色、または、低彩度かつ黄みを含む色であることが明らかになった。
【００７５】
ここで、実施例５および６については、若干明るい色味となっている。その原因としては、実施例６は、実施例２および４と比較して青みが弱いことが考えられる。また、実施例６は、実施例１と比較して黄みが強いことが考えられる。したがって、座標の位置を、０．２≦ｘ≦０．３、０．２５≦ｙ≦０．２８、または、０．３≦ｘ≦０．４、０．３≦ｙ≦０．３６とすることで、ホログラム層とともに設けられたときに深みのある外観を呈することができる。
【００７６】
（加飾フィルムの角度依存性について）
実施例１の透過率２１．３％のフィルム、実施例２の１３．４％のフィルム、実施例３の透過率３１．７％のフィルムに対して、それぞれ、無地のホログラム層を設けたフィルム、模様のあるホログラム層を設けたフィルム、ホログラム層を設けていないフィルムそのもの、を作成した。作成した９つのフィルムについて、分光光度計で積分球ユニットを用いて拡散反射スペクトルを測定した。測定した反射スペクトルを用いて、色彩計算プログラム（ＪＩＳ  Ｚ  ８７２２に準拠）により、光源Ｄ６５及び視野２°におけるＸＹＺ表色系の座標を算出した。計算結果を、ＣＩＥ（国際照明委員会）が定めたＸＹＺ表色系（ＣＩＥ  １９３１  表色系）のｘｙ色度図に計算結果をプロットしたものを図７に示す。
【００７７】
図７からも明らかなとおり、拡散反射率から求めた座標は、印刷層が設けられた基板と大きく変化はしない。すなわち、座標の位置が０．２≦ｘ≦０．４、０．２≦ｙ≦０．４の範囲に収まっている。そこで、加飾フィルムに角度依存性があることを確認するために、分光光度計と可変角絶対反射測定装置を用い、入射角を１０度とし、検出角を２０〜９０度とした場合の波長３８０〜７８０ｎｍにおける反射スペクトルを５度ごとに測定した。入射光は４５度の直線偏光とした。
【００７８】
実施例１の透過率２１．３％のフィルムに対して、無地のホログラム層を設けたフィルム、模様のあるホログラム層を設けたフィルム、ホログラム層を設けていないフィルムそのもの、角度可変反射スペクトルの測定結果を図８に示す。なお、図８では、鏡面反射である検出角２０度のスペクトルは除いている。
【００７９】
図８からも明らかなおとり、ホログラム層を設けていないフィルムでは、検出角を変化させても反射スペクトルに違いは生じない。すなわち、印刷層が設けられた基板は、角度依存性を有しない。一方、ホログラムを設けたフィルムでは、模様の有無を問わず、検出角を変化させると異なる反射スペクトルが得られる。すなわち、見る角度によって色彩が異なる加飾フィルムとなっていることが分かる。また、無地のホログラムと模様のあるホログラムを設けた場合では、反射スペクトルが異なった。したがって、模様のあるホログラムを用いることで、ホログラム層の反射光が多様化することも分かった。
【００８０】
図８に示すスペクトルから色彩計算を行った結果を、ＣＩＥ（国際照明委員会）が定めたＸＹＺ表色系（ＣＩＥ  １９３１  表色系）のｘｙ色度図にプロットしたものを図９に示す。図９からも明らかなとおり、ホログラム層を有しないフィルムでは、座標の位置が０．３≦ｘ≦０．４、０．３≦ｙ≦０．４の範囲に収まっており、見る角度によって大きく色彩が異なるということはない。
【００８１】
一方、ホログラム層を有するフィルムでは、印刷層が有しない色相である、彩度の高い赤や黄色の色相が得られていることが確認された。これは、印刷層が設けられた基板を介してホログラム層の色彩が表現されていることを意味する。このように、実施例１のフィルムにホログラム層を設けることで、深みと高級感を有し、見る角度によって色彩が異なる加飾フィルムを得られた。
【００８２】
図１０は、実施例２の１３．４％のフィルムに対して、無地のホログラム層を設けたフィルム、模様のあるホログラム層を設けたフィルム、ホログラム層を設けていないフィルムについて、角度可変反射スペクトルを測定し、測定結果から色彩計算を行った結果を、ＣＩＥ（国際照明委員会）が定めたＸＹＺ表色系（ＣＩＥ  １９３１  表色系）のｘｙ色度図にプロットした色度図である。
【００８３】
図１１は、実施例３の透過率３１．７％のフィルムに対して、無地のホログラム層を設けたフィルム、模様のあるホログラム層を設けたフィルム、ホログラム層を設けていないフィルムについて、角度可変反射スペクトルを測定し、測定結果から色彩計算を行った結果を、ＣＩＥ（国際照明委員会）が定めたＸＹＺ表色系（ＣＩＥ  １９３１  表色系）のｘｙ色度図にプロットした色度図である。
【００８４】
図１０および１１についても、図９と同様にホログラム層を有しないフィルムでは、座標の位置が０．２≦ｘ≦０．３、０．２≦ｙ≦０．３または０．３≦ｘ≦０．４、０．３≦ｙ≦０．４の範囲に収まっており、見る角度によって大きく色彩が異なるということはない。一方、ホログラム層を有するフィルムでは、印刷層が有しない色相である、彩度の高い青、緑、赤、および黄色の色相が得られていることが確認された。これは、印刷層が設けられた基板を介してホログラム層の色彩が表現されていることを意味する。このように、実施例１のフィルムにホログラム層を設けることで、深みと高級感を有し、見る角度によって色彩が異なる加飾フィルムを得られた。
【００８５】
また、図９〜１０の比較により、同一のホログラム層を用いた加飾フィルムであっても、得られる色彩が異なることが分かった。これは、印刷層の色相、透過率、および見る角度によるものであると考えられた。すなわち、加飾フィルムの外観が多様化し、意匠性が向上していることが確認された。
【００８６】
［その他の実施の形態］
上記実施形態では、基板Ｓの一方の面に印刷層Ｐが設けられ、印刷層Ｐの下面にホログラム層Ｈが設けられている加飾フィルムＦを例に説明した。ただし、加飾フィルムの構成は上記に限定されない。例えば図１２（ａ）に示す通り、基板Ｓの一方の面に印刷層Ｐを設け、他方の面にホログラム層Ｈを設けても良い。また、加飾フィルムをラミネート方式で形成する場合には、図１２（ｂ）〜（ｅ）に示す加飾フィルムＦを得ることができる。
【００８７】
すなわち、図１２（ｂ）は、印刷層Ｐを有する基板Ｓ１と、ホログラム層Ｈを有する基板Ｓ２を、印刷層Ｐと基板Ｓ２をラミネートすることにより作成した加飾フィルムである。図１２（ｃ）は、印刷層Ｐを有する基板Ｓ１と、ホログラム層Ｈを有する基板Ｓ２を、印刷層Ｐとホログラム層Ｈをラミネートすることにより作成した加飾フィルムである。図１２（ｄ）は、印刷層Ｐを有する基板Ｓ１と、ホログラム層Ｈを有する基板Ｓ２を、基板Ｓ１と基板Ｓ２をラミネートすることにより作成した加飾フィルムである。図１２（ｅ）は、印刷層Ｐを有する基板Ｓ１と、ホログラム層Ｈを有する紙製の基板Ｓ２を、印刷層Ｐとホログラム層Ｈをラミネートすることにより作成した加飾フィルムである。これらの加飾フィルムも、図１に示す加飾フィルムと同様に、印刷層Ｐが設けられた基板Ｓと、印刷層Ｐの下面側に設けられたホログラム層Ｈを有する。
【符号の説明】
【００８８】
Ｓ…基板
Ｐ…印刷層
Ｈ…ホログラム層
Ｍ…金属点
１１…転写箔
１ａ…フィルム層
２００…版
【図１】
2020104467.tif 000006
【図２】
2020104467.tif 000007
【図３】
2020104467.tif 000008
【図４】
2020104467.tif 000009
【図５】
2020104467.tif 000010
【図６】
2020104467.tif 000011
【図７】
2020104467.tif 000012
【図８】
2020104467.tif 000013
【図９】
2020104467.tif 000014
【図１０】
2020104467.tif 000015
【図１１】
2020104467.tif 000016
【図１２】
2020104467.tif 000017